(57)【要約】【課題】石炭塔への積み付け設備のわずかな改良で、しかもこれまでと同じ配合炭を用いて、Ｃ／Ｓのコークスの炉幅方向収縮量を大きくして、コークス炉からの排出をスムーズに行うことができるコークスの製造方法を提供する。【解決手段】石炭塔内において、コークス炉炭化室炉長方向のコークス排出側（Ｃ／Ｓ）およびコークス押し出し側（Ｍ／Ｓ）のうち少なくともコークス排出側（Ｃ／Ｓ）については、装入される石炭の平均粒径が、該石炭塔内に装入される石炭全体の平均粒径よりも細かくなるように、該炉長方向にわたり粒度偏析させて石炭を堆積し、この状態で石炭装入車のホッパーに積み付け、引き続きホッパー間での粒度偏析を保持したままコークス炉に装入したのち、乾留する。【選択図】図１
2005179628.tif 000002
【特許請求の範囲】
【請求項１】
コークス炉の石炭装入車に石炭を供給する石炭塔内において、コークス炉炭化室炉長方向のコークス排出側（Ｃ／Ｓ）およびコークス押し出し側（Ｍ／Ｓ）のうち少なくともコークス排出側（Ｃ／Ｓ）については、装入される石炭の平均粒径が、該石炭塔内に装入される石炭全体の平均粒径よりも細かくなるように、該炉長方向にわたり粒度偏析させて石炭を堆積し、この状態で石炭装入車のホッパーに積み付け、引き続きホッパー間での粒度偏析を保持したままコークス炉に装入したのち、乾留することを特徴とするコークスの製造方法。
【請求項２】
請求項１において、前記石炭塔内におけるコークス炉炭化室炉長方向のコークス排出側（Ｃ／Ｓ）およびコークス押し出し側（Ｍ／Ｓ）のうち少なくともコークス排出側（Ｃ／Ｓ）については、コークス炉中央域よりも石炭の堆積レベルが高くなるような傾斜を形成しつつ石炭を装入することにより、該炉長方向にわたって石炭を粒度偏析させて堆積することを特徴とするコークスの製造方法。
【請求項３】
請求項１において、前記石炭塔内への石炭の装入方式が旋回式ベルトコンベアを用いた定点積み付けである場合に、コークス炉炭化室炉長方向のコークス排出側（Ｃ／Ｓ）およびコークス押し出し側（Ｍ／Ｓ）のうち少なくともコークス排出側（Ｃ／Ｓ）については、石炭が投入される軌跡中にスロープ板を設置し、少なくともコークス排出側（Ｃ／Ｓ）については、石炭をより壁面側に装入することにより、該炉長方向にわたって石炭を粒度偏析させて堆積することを特徴とするコークスの製造方法。
【発明の詳細な説明】
【技術分野】
【０００１】
本発明は、コークスの製造方法に関し、特にコークス炉の炉長方向にわたって、装入される石炭の粒度を調整することにより、少なくともコークスの排出側の窯口近傍におけるコークス収縮量の有利な増大を図り、もってコークス炉からのコークスの押し出しに際し、押し詰りの発生のないスムーズな押し出しを実現しようとするものである。
【背景技術】
【０００２】
室炉方式のコークス炉では、石炭が装入される炭化室は、コークスを押し出すための押出機のラックが入る側（マシンサイド、Ｍ／Ｓともいう）から、コークスが排出される側（コークスサイド、Ｃ／Ｓともいう）に向かって、炉壁間距離（以下、炉幅という）が徐々に大きくなっている。これは、乾留されて排出されるコークスが排出され易いようにとの配慮からであるが、コークス炉の炉長が12〜13ｍから17〜18ｍもあるのに対して、そのテーパー（炉幅の増加量）は40〜80mm程度にすぎない。
【０００３】
ところで、近年、コークス炉の経過年数（年齢）は、最も老朽化したもので40年近くになっており、各社老朽化対策が重要な課題となっている。コークス炉は老朽化するに従い、当然のことながら、炉体の変形や付帯設備の劣化などが顕著化してくる。特に、コークス炉内の炉壁の状態は、年数が経過するに従って、レンガの目地切れの他、石炭装入やカーボン焼きによる冷却作用が引き起こす熱応力に起因したレンガのスポーリング、熱膨張と炉締めのバランスが崩れることによるレンガの張り出し、およびコークスの排出作業によるレンガの摩耗などが目立ってくる。
【０００４】
特に、コークス炉の炉長方向のコークス排出側（Ｃ／Ｓ）の炉壁の状態は、カーボン焼きのために行う空窯および上記したレンガの張り出しや摩耗（Ｃ／Ｓは全量のコークスが通過していくためコークスとの接触時間が最も長い）によるレンガの肌荒れ（凹凸）が顕著である。このようなレンガの凹凸が大きくなると、コークスの排出時における負荷が増大し、コークスの押し詰りを起こしてしまう。Ｃ／Ｓの押し詰りが、コークス排出時の初期に起こってしまうと、コークス全量が炭化室から排出不能となるので、その後の処理に多大な労力が必要となり、コークス炉の操業上、重大な悪影響を及ぼす。
【０００５】
さらに、燃焼室の温度分布は、前述したテーパーに見合うように、Ｍ／ＳからＣ／Ｓに向かって温度が高くなるような温度勾配を付けた設定にしてあるが、放熱作用の大きいＭ／ＳおよびＣ／Ｓの窯口の炉壁レンガ面の温度は低下傾向になるのが常である。このため、乾留による炭化不良もこの窯口側で起こる場合が多い。その結果、乾留後に生成するコークスの炉幅方向の収縮量も不十分となり、押し詰りの原因の一つとなる。
勿論、炉壁の凹凸に対しては、溶射、吹き付け等によってレンガ面を平滑化したり、炭化不良が超こらないように燃焼室の温度管理を行っている。しかしながら、Ｃ／Ｓの炉壁に凹凸が生じている場合や炭化不良が発生した場合であっても、他の部分に比ベてＣ／Ｓのコークスの炉幅方向収縮量を大きくすることができれば、押し詰りを起こすことなしに、スムーズなコークスの排出が可能になる。また、同様に、Ｍ／Ｓにおけるコークスの炉幅方向収縮量も併せて大きくすることができれば、コークスの排出がより一層スムーズになる。
【０００６】
従来、コークス炉の炉長方向で性状の異なった炭材を装入する方法として、成形炭を窯口側（炉長方向両端側）底部に装入する方法が提案されている（例えば特許文献１参照）。
しかしながら、炭化室内でこのような偏析を起こさせるためには、上記特許文献１に記載されているとおり、装炭車の窯口側のホッパーの底に成形炭を予め積み付ける必要がある。上記特許文献１では、この積み付け方法について言及されていないので明言はできないが、最初に窯口側の両ホッパーの底に成形炭を積み付けたのち、全ホッパーに配合炭を積み付けるものと考えられる。
とすれば、成形炭を装炭車に積み付けるための設備を、通常の配合炭の積み付け設備とは別系統で用意する必要があり、そのためには大掛かりな設備の設置と設備投資が必要となる。
【０００７】
また、粒度偏析を利用した石炭の配合、装入に関しては、ある種特殊な石炭銘柄の粉砕前の粒度別性状の違いを利用したコークス強度安定化技術が提案されている（例えば特許文献２参照）。
しかしながら、この方法は、石炭塔へ積み付ける以前のヤード堆積山や石炭槽ホッパー内での技術であり、また石炭塔内ではその特異な銘柄と他の配合炭が均一に混合されていることが条件的にも望ましいと考えられる。
従って、この方法では、窯口（特にＣ／Ｓ）のコークス収縮量を選択的に増加させることはできない。
【０００８】
【特許文献１】特開平６−212162号公報（特許請求の範囲）
【特許文献２】特開平３−263488号公報（特許請求の範囲）
【発明の開示】
【発明が解決しようとする課題】
【０００９】
本発明は、上述した従来技術の問題点を有利に解決するもので、石炭塔への積み付け設備のわずかな改良で、しかもこれまでと同じ配合炭を用いて、Ｃ／Ｓおよび必要に応じてＭ／Ｓのコークスの炉幅方向収縮量を大きくすることができ、その結果、コークス炉からのコークスの押し出しをスムーズに行うことができる、コークスの製造方法を提案することを目的とする。
【課題を解決するための手段】
【００１０】
さて、発明者らは、上記の目的を達成すべく鋭意研究を重ねた結果、通常の配合炭を用いた場合であっても、装入する石炭の粒度をコークス炉の炉長方向にわたって調整する、具体的にはＣ／ＳおよびＭ／Ｓに装入する石炭の粒径を小さくすることによって、コークスの炉幅方向収縮量が大きくなり、その結果、コークスのスムーズな排出が可能になることの知見を得た。
本発明は、上記の知見に立脚するものである。
【００１１】
すなわち、本発明の要旨構成は次のとおりである。
（１）コークス炉の石炭装入車に石炭を供給する石炭塔内において、コークス炉炭化室炉長方向のコークス排出側（Ｃ／Ｓ）およびコークス押し出し側（Ｍ／Ｓ）のうち少なくともコークス排出側（Ｃ／Ｓ）については、装入される石炭の平均粒径が、該石炭塔内に装入される石炭全体の平均粒径よりも細かくなるように、該炉長方向にわたり粒度偏析させて石炭を堆積し、この状態で石炭装入車のホッパーに積み付け、引き続きホッパー間での粒度偏析を保持したままコークス炉に装入したのち、乾留することを特徴とするコークスの製造方法。
【００１２】
（２）上記１において、前記石炭塔内におけるコークス炉炭化室炉長方向のコークス排出側（Ｃ／Ｓ）およびコークス押し出し側（Ｍ／Ｓ）のうち少なくともコークス排出側（Ｃ／Ｓ）については、コークス炉中央域よりも石炭の堆積レベルが高くなるような傾斜を形成しつつ石炭を装入することにより、該炉長方向にわたって石炭を粒度偏析させて堆積することを特徴とするコークスの製造方法。
なお、この（２）のコークスの製造方法には、コークス炉の石炭装入車に石炭を供給する石炭塔内において、コークス炉炭化室炉長方向のコークス排出側（Ｃ／Ｓ）については、該炉長方向のコークス押し出し側（Ｍ／Ｓ）よりも石炭の堆積レベルが高くなるような傾斜を形成しつつ石炭を装入することにより、該炉長方向にわたり石炭を粒度偏析させて堆積し、この状態で石炭装入車のホッパーに積み付け、引き続きホッパー間での粒度偏析を保持したままコークス炉に装入することからなるコークス炉への石炭装入方法が内包されている。
【００１３】
（３）上記１において、前記石炭塔内への石炭の装入方式が旋回式ベルトコンベアを用いた定点積み付けである場合に、コークス炉炭化室炉長方向のコークス排出側（Ｃ／Ｓ）およびコークス押し出し側（Ｍ／Ｓ）のうち少なくともコークス排出側（Ｃ／Ｓ）については、石炭が投入される軌跡中にスロープ板を設置し、少なくともコークス排出側（Ｃ／Ｓ）については、石炭をより壁面側に装入することにより、該炉長方向にわたって石炭を粒度偏析させて堆積することを特徴とするコークスの製造方法。
なお、この（３）のコークスの製造方法には、石炭塔内への石炭の装入方式が旋回式ベルトコンベアを用いた定点積み付けである場合に、コークス炉炭化室炉長方向のコークス排出側（Ｃ／Ｓ）については、石炭が投入される軌跡中にスロープ板を設置して、石炭をより壁面側に装入することにより、該炉長方向にわたり石炭を粒度偏析させて堆積し、この状態で石炭装入車のホッパーに積み付け、引き続きホッパー間での粒度偏析を保持したままコークス炉に装入することからなるコークス炉への石炭装入方法が内包されている。
【００１４】
本発明では、上記のようにして、少なくともＣ／Ｓについては、堆積する石炭の粒径を細かくし、嵩密度を低くすることにより、Ｃ／Ｓのコークスの幅方向収縮量を大きくして、Ｃ／Ｓでのレンガの凹凸や炭化不良などに起因した押し詰りの発生を効果的に軽減するものである。
【００１５】
また、本発明では、石炭塔内において、上記したように石炭の粒度偏析を付けるに際し、石炭の供給により形成される石炭堆積層の傾斜領域の上部にグリズリー等の分粒器を設置することによって、粒度偏析をより一層助長することもできる。
【発明の効果】
【００１６】
本発明によれば、石炭塔内において、炉長方向のＣ／ＳやＭ／Ｓの粒径が小さくなるように、装入石炭に粒度偏析を付けて堆積させ、ついでこの粒度偏析を保持したままコークス炉に装入することにより、Ｃ／ＳやＭ／Ｓのコークス収縮量を大幅に増大させることができ、その結果、Ｃ／ＳやＭ／Ｓでのレンガの凹凸や炭化不良などに起因したコークス押し出し電流の上昇や押し詰りの発生を効果的に防止することができる。
【発明を実施するための最良の形態】
【００１７】
以下、本発明を具体的に説明する。
本発明では、石炭塔内において、コークス炉炭化室炉長方向の少なくともコークス排出側（Ｃ／Ｓ）について、そこに装入される石炭の平均粒径を石炭塔内に装入される石炭全体の平均粒径よりも細かくしてやれば良く、その手段は特に限定されるものではないが、以下、石炭の好適供給要領について説明する。
【００１８】
図１に、石炭塔内への石炭の供給要領１を図解する。
この供給要領１では、図１(a), (b)に示すように、予め石炭塔の全長にわたって石炭を装入し、平坦な堆積面を形成しておく。
ついで、図１(c) に示すように、石炭塔内の、コークス炉炭化室炉長方向のコークスの排出側（Ｃ／Ｓ）の塔壁近傍にのみ石炭を供給する。なお、このような塔壁近傍のみへの石炭の供給は、図１(a) の状態からはじめても良い。
このような方法で石炭を供給すると、コークス炉炭化室炉長方向のコークスの排出側（Ｃ／Ｓ）には、押し出し側（Ｍ／Ｓ）よりも堆積レベルが高くなるような傾斜が次第に形成され、石炭はこの傾斜面に沿って供給されることになる。
ここに、供給される石炭のうち粒径の大きなものは、この傾斜面に沿って転がり落ち、図中左方に排除されて、粒度偏析が生じる。そして、図１(d) に示す堆積状態で石炭装入車ホッパーに石炭を供給し、このままの状態で石炭塔内の石炭堆積レベルを低下させていく。この図１(d) の堆積状態で石炭塔内の石炭堆積レベルが下限レベルに達した時点、あるいは所定の堆積レベル時点で、図１(e) に示すように、押し出し側（Ｍ／Ｓ）と中央域および排出側（Ｃ／Ｓ）の塔壁近傍のみに石炭を供給し、石炭塔内の石炭堆積レベルを復旧・保持する。
【００１９】
上記したような供給方法によれば、石炭塔内のコークスの排出側（Ｃ／Ｓ）には、粒径が小さいものが供給されることになる。
従って、この堆積状態のまま、石炭塔から石炭装入車、ひいてはコークス炉に石炭を装入すれば、コークス炉炭化室炉長方向のコークスの排出側（Ｃ／Ｓ）には、比較的粒径が小さな石炭が供給されることになる。
【００２０】
上記したとおり、供給要領１は、コークス炉石炭塔でコークス炉炭化室炉長方向のコークスの排出側（Ｃ／Ｓ）について、傾斜面を利用して石炭を供給することにより、石炭を炉長方向に粒度偏析させて堆積させ、粒径の細かい装入炭をＣ／Ｓのホッパーに積み付けし、それをコークス炉に装入する方法である。これにより、Ｃ／Ｓの粒径を細かくして嵩密度を低くし、Ｃ／Ｓのコークスの幅方向収縮量を増大して、Ｃ／Ｓでのレンガの凹凸や炭化不良などで起こる押し詰りを防止するのである。
【００２１】
次に、図２に、石炭堆積層の傾斜領域の上方に分粒器としてグリズリーを設置した場合を示す。
同図に示したとおり、石炭堆積層の傾斜領域の上方にグリズリーを設置することにより、石炭の分粒がより効果的に進み、炉長方向にわたる粒度偏析を一層助長することができる。
【００２２】
次に、石炭塔内への石炭の供給要領２について説明する。
図３に、旋回式ベルトコンベアを用いた定点積み付け方式の概要を示す。図中、番号１は石炭塔、２は石炭を石炭塔１の中央部に導くベルトコンベア、３はベルトコンベア２により石炭塔１内に導かれた石炭を旋回しながら該塔内に投入する旋回式ベルトコンベアであり、４が石炭の投入軌跡中に設置されたスロープ板である。
【００２３】
従来、図３に示すようなスロープ板４がない場合には、石炭塔１内における石炭の堆積状態は、図４(a) に破線で示したような状態であった。
しかしながら、供給要領２に従い、スロープ板４を設置した場合には、旋回式ベルトコンベア３から供給された石炭はそのまま塔内には落下せず、スロープ板４に沿って塔壁側まで運ばれてから落下することになる。すなわち、スロープ板４を設置した側では、塔壁近傍のみに石炭が供給されることになる。そのため、このスロープ板設置側では、堆積レベルが次第に高くなるような傾斜が形成され、石炭はこの傾斜面に沿って供給されることになる。
その結果、図１で示したところと同様に、供給される石炭のうち粒径の大きなものは、この傾斜面に沿って転がり落ち、塔壁近傍には比較的粒径が小さい石炭が残るようになる。すなわち、粒度偏析が生じる。さらに、図４(a) 中に、破線で示したグリズリー５を設置すると、この粒度偏析をさらに助長することができる。
【００２４】
それ故、かようなスロープ板を、石炭塔内のコークスの排出側（Ｃ／Ｓ）に設置すれば、コークスの排出側（Ｃ／Ｓ）には粒径が小さいものが供給されることになる。
従って、この堆積状態のまま、石炭塔から石炭装入車、ひいてはコークス炉に石炭を装入すれば、コークス炉炭化室炉長方向のコークスの排出側（Ｃ／Ｓ）には、図４(b) に示すように、比較的粒径が小さな石炭が供給されることになる。なお、図４(b) 中には、コークス炉内の炉長方向粒度分布の理想形を仮想線で示す。
【００２５】
図４(a) のような石炭塔内の傾斜によって生じた粒度偏析が、コークス炉炭化室内へ石炭が装入されると図４(b) のような粒度分布となるのは、石炭塔の各切出し口の数（図４の場合は４つ）と同じ数のホッパーを持った石炭装入車が、石炭塔から石炭を受け、その各ホッパーから炭化室へ石炭を装入するため、ホッパー毎に炭化室内で堆積斜面が形成され、粒度偏析が生じるためである。
なお、この点については、以下に述べる供給要領３〜５についても同様である。
【００２６】
次に、石炭塔内への石炭の供給要領３について説明する。
この例は、コークス炉炭化室炉長方向のコークスの排出側（Ｃ／Ｓ）およびコークス押し出し側（Ｍ／Ｓ）の両方に、粒度偏析を付ける場合である。
図５(a) に示すように、この例では、ベルトコンベア２で石炭を石炭塔１の中央部に導き、その下方に配置した陣笠板６を利用してＣ／ＳおよびＭ／Ｓの両方の塔壁近傍のみに石炭を供給する。従って、Ｃ／ＳおよびＭ／Ｓでは、堆積レベルが次第に高くなるような傾斜が形成され、石炭はこの傾斜面に沿って供給されることになる。
その結果、Ｃ／ＳおよびＭ／Ｓにはいずれも、粒径が小さいものが供給されることになる。
従って、この堆積状態のまま、石炭塔から石炭装入車、ひいてはコークス炉に石炭を装入すれば、コークス炉炭化室炉長方向のコークスの排出側（Ｃ／Ｓ）およびコークス押し出し側（Ｍ／Ｓ）には、図５(b) に示すように、比較的粒径が小さな石炭が供給されることになる。
【００２７】
次に、石炭塔内への石炭の供給要領４について説明する。
この例は、２種類のグリズリーを利用して、コークスの排出側（Ｃ／Ｓ）に粒度偏析を付ける場合である。
図６(a) に示すように、この例では、旋回式ベルトコンベア３から供給された石炭を、グリズリーＡおよびグリズリーＢの介して、Ｃ／Ｓの塔壁近傍に石炭を供給する。同図に示したところにおいて、グリズリーＡは、一定間隔の爪を有しているので、この間隔（例えば６mm）以上の大きさの石炭は、このグリズリーＡに沿って転がり、石炭塔の外に排出される。一方、グリズリーＡの爪間隔よりも小さい石炭は、塔壁近傍に落下することになるが、この落下流の下には、通常の分粒器であるグリズリーＢが配置されているので、石炭はこのグリズリーＢによって粒度偏析が助長された状態で塔壁近傍に供給されることになる。
その結果、コークス炉炭化室炉長方向のコークスの排出側（Ｃ／Ｓ）には、図６(b) に示すように、Ｃ／Ｓには、特に粒径が小さな石炭が供給されることになる。
【００２８】
次に、石炭塔内への石炭の供給要領５について説明する。
この例は、図７(a) に示すように、旋回式ベルトコンベア３による石炭の投入軌跡中に、グリズリー５を配置した場合である。
このように、グリズリー５を設置した場合には、旋回式ベルトコンベア３から供給された石炭のうち、粒径が小さな細粒はそのままグリズリー５を通過して壁で仕切られたＣ／Ｓに供給されるが、粒径が大きい粗粒はグリズリー５に沿って転がり石炭塔中央部に供給されることになる。
その結果、コークス炉炭化室炉長方向のコークスの排出側（Ｃ／Ｓ）には、図７(b) に示すように、比較的粒径が小さな石炭が供給されることになるのである。
【００２９】
上記のようにして、少なくともコークス排出側（Ｃ／Ｓ）については、石炭の平均粒径が石炭全体の平均粒径よりも細かくなるように粒度偏析を付けて石炭塔内に堆積させた石炭は、この状態のまま石炭装入車のホッパーに積み付け、引き続きホッパー間での粒度偏析を保持したままコークス炉に装入してから、乾留することによりコークスとする。
ここに、コークス炉における好適な乾留条件は次のとおりである。
・乾留温度：1050〜1250℃
・乾留時間：16〜24ｈ
・石炭水分：５〜11％
【実施例】
【００３０】
以下、本発明の実施例について説明する。
（実施例１）
図８に示す装置を用いて、石炭塔内に形成される傾斜面による石炭の粒度偏析度合いを調査した。図８の装置は、透明塩化ビニル製で、傾斜面には石炭がコーティングされている。実験は、この傾斜面に予め石炭を厚み：５cmほど堆積させて状態で開始し、頂上部から石炭を投入後、頂上部の石炭を採取した。
その結果、傾斜面の頂上部から装入された石炭は傾斜面を転がる間に粒度偏析を起こし、傾斜面上部では平均粒径が装入炭全体の平均粒径よりも小さくなることが確認された。
【００３１】
得られた結果を図９に示す。
同図に示したとおり、傾斜面頂上部における石炭の平均粒径は1.5 mm程度で、装入前の石炭全体の平均値：2.1 mmよりも小さくなった。
【００３２】
次に、このような粒径の小さくなった石炭をＣ／Ｓのホッパーに積み付け、その後コークス炉炭化室のＣ／Ｓへ装入した時の嵩密度を、シミュレーションにより計算した。
その結果を表１に示す。
【００３３】
【表１】
2005179628.tif 000003
【００３４】
同表に示したとおり、コークス炉の炭化室Ｃ／Ｓにおける装入炭の嵩密度は 742 kg/m3であり、偏析前の装入石炭の平均嵩密度：763 kg/m3 に比べて 21 kg/m3 低くなった。
【００３５】
次に、図８に示す装置を用いて行った実験で実際に石炭をサンプリングし、これを図10に示すコークス収縮量測定用の容器に充填して、40kg乾留炉にて所定の条件で乾留し、その収縮量を測定した。石炭の充填嵩密度は表１の結果を踏まえて、偏析させない場合の条件と偏析後の頂上部の条件で変えて実験を行った。
その結果を表２に示す。
【００３６】
なお、コークスの収縮量は、以下に述べるクリアランスで評価した。ここに、クリアランスとは、生成したコークスと炉壁（ここではステンレス板）間に生じた間隙の所定面積分の平均量（レーザによる 400個弱の点測定の平均値）のことであり、このクリアランスが大きい方が、収縮量が大きいことになる。
【００３７】
【表２】
2005179628.tif 000004
【００３８】
同表に示したとおり、石炭を粒度偏析させ、嵩密度を低くして乾留して生成したコークスのクリアランスは14.1mmであり、偏析させない場合の13.4mmに比べてクリアランスが大きく、収縮量が大きくなることが分かる。
この測定方法におけるクリアランス差：0.7 mmは極めて大きい。これまでのデータの蓄積から、このクリアランス測定データと実炉の押し出し電流値との良好な相関を得ており、クリアランス：0.3 mm、さらには0.5 mm以上増加はコークス押し出し性に優位に働くことが確認されている。
【００３９】
（実施例２）
実際の石炭塔とほぼ同じ傾斜面を有する図11に示す装置を用いて、傾斜面への装入実験を行い、石炭塔内に形成される傾斜面による粒度偏析度合いについて調査した。なお、図11の装置の傾斜面には予め石炭がコーティングされている。
石炭を、上部のホッパー７から、ベルトコンベア３を介して傾斜のついたスロープ板４へ供給し、スロープ板上を滑らせたのち、傾斜面上に投入した。石炭投入後、堆積した石炭の斜面部および裾野部からそれぞれ、石炭をサンプリングし、得られた石炭の粒径を測定して比較した。実験には、コークス炉で通常装入している配合炭をそのまま使用した。また、実験は、初期平均粒径が1.9 mm、2.2 mm、2.8 mmの石炭を用いて計３回行った。
その結果を表３に示す。
【００４０】
【表３】
2005179628.tif 000005
【００４１】
表３に示したとおり、初期平均粒径の如何にかかわらず、斜面部から採取した石炭の平均拉径は初期平均粒径よりも 0.4〜0.6 mm小さくなり、一方裾野部から採取した石炭の平均粒径は初期平均粒径よりも 0.6〜0.7 mm大きくなった。計3 回の異なった初期平均粒径の実験で、斜面部の石炭の平均粒径は0.5 mm小さくなり、裾野部の石炭の平均粒径は初期平均粒径よりも0.6 mm大きくなった。
この実験から、石炭が投入される軌跡中にスロープ板を設置することにより、石炭塔に装入される石炭に大きな粒度偏析を起こさせることができることが分かる。
従って、かようなスロープ板を利用して、Ｃ／Ｓの石炭の堆積レベルが高くなるような傾斜を形成しつつ石炭を供給することにより、Ｃ／Ｓの石炭の粒径が細かくなる粒度偏析を付与することができるのである。
【００４２】
なお、上記した実施例２においても、石炭堆積層の傾斜領域の上方に分粒器としてグリズリーを設置することにより、石炭の分粒がより効果的に進み、炉長方向にわたる粒度偏析を一層助長できることは言うまでもない。
【産業上の利用可能性】
【００４３】
本発明によれば、石炭塔内において、炉長方向の少なくともＣ／Ｓの粒径が小さくなるように、装入石炭に粒度偏析を付けて堆積させ、この粒度偏析を保持したままコークス炉に装入することにより、Ｃ／Ｓのコークス収縮量を大幅に増大させることができ、その結果、押し詰り等の発生なしにスムーズな押し出しを行うことができる。
しかも、本発明は、設備投資の増大を招くことなしに現実のコークス炉に容易に採用することができる。
【図面の簡単な説明】
【００４４】
【図１】本発明に従う石炭の供給要領１を示した図である。
【図２】石炭堆積層の傾斜領域の上部に分粒器としてグリズリーを設置した場合の石炭の供給要領を示した図である。
【図３】旋回式ベルトコンベアを用いた定点積み付け方式による石炭の供給要領２を示した図である。
【図４】旋回式ベルトコンベアを用いた定点積み付け方式によって石炭を供給した場合の石炭塔内における石炭の堆積状態(a) およびコークス炉長手方向の粒度分布(b) を示した図である。
【図５】陣笠板を利用した供給要領３によって石炭を供給した場合の石炭塔内における石炭の堆積状態(a) およびコークス炉長手方向の粒度分布(b) を示した図である。
【図６】２種類のグリズリーを利用した供給要領４によって石炭を供給した場合の石炭塔内における石炭の堆積状態(a) およびコークス炉長手方向の粒度分布(b) を示した図である。
【図７】振り分け板を利用した供給要領４によって石炭を供給した場合の石炭塔内における石炭の堆積状態(a) およびコークス炉長手方向の粒度分布(b) を示した図である。
【図８】石炭塔内に形成される傾斜面による石炭の粒度偏析度合いを調査するための装置の概略図である。
【図９】傾斜面による石炭の粒度偏析結果を示した図である。
【図１０】コークス収縮量測定用の容器を示した図である。
【図１１】石炭塔内に形成される傾斜面による石炭の粒度偏析度合いを調査するための装置の概略図である。
【符号の説明】
【００４５】
１  石炭塔
２  ベルトコンベア
３  旋回式ベルトコンベア
４  スロープ板
５  グリズリー
６  陣笠板
７  ホッパー
【図１】
2005179628.tif 000006
【図２】
2005179628.tif 000007
【図３】
2005179628.tif 000008
【図４】
2005179628.tif 000009
【図５】
2005179628.tif 000010
【図６】
2005179628.tif 000011
【図７】
2005179628.tif 000012
【図８】
2005179628.tif 000013
【図９】
2005179628.tif 000014
【図１０】
2005179628.tif 000015
【図１１】
2005179628.tif 000016